(57)【要約】【課題】磁気記録方式の電子ペーパーに用いる場合に、コントラストが良好で、応答速度が高い電子ペーパーを与える磁性微粒子を提供する。【解決手段】シェル及び中空部分からなる中空微粒子の中空部分に磁性体が内包された磁性微粒子であって、シェルが、架橋性モノマーの重合体若しくは２種以上の架橋性モノマーの共重合体、又は架橋性モノマーと単官能性モノマーとの共重合体で構成される層を含み、以下の(a)〜(d)の特性を有する磁性微粒子。(a)  微粒子の比重：０．５〜１．４(b)  磁性体含有率：２〜３５重量％(c)  平均粒径：０．１〜５０μｍ(d)  平均粒径の変動係数：２０以下【選択図】なし【特許請求の範囲】
【請求項１】
シェル及び中空部分からなる中空微粒子の中空部分に磁性体が内包された磁性微粒子であって、シェルが、架橋性モノマーの重合体若しくは２種以上の架橋性モノマーの共重合体、又は架橋性モノマーと単官能性モノマーとの共重合体で構成される層を含み、以下の(a)〜(d)の特性を有する磁性微粒子。
(a)  微粒子の比重：０.５〜１.４
(b)  磁性体含有率：２〜３５重量％
(c)  平均粒径：０.１〜５０μｍ
(d)  平均粒径の変動係数：２０％以下
【請求項２】
シェルが、架橋性モノマーの重合体若しくは２種以上の架橋性モノマーの共重合体で構成される層を含むものである請求項１に記載の磁性微粒子。
【請求項３】
磁性体が、鉄単体、鉄化合物、コバルト単体、コバルト化合物、ニッケル単体、及びニッケル化合物からなる群より選ばれる少なくとも１種である請求項１又は２に記載の磁性微粒子。
【請求項４】
中空微粒子の中空部分にさらに顔料が内包された請求項１〜３のいずれかに記載の磁性微粒子。
【請求項５】
以下の式で表される、磁性微粒子の中空部分の容積比率Ｒの平均値が１０〜８０％である請求項１〜４のいずれかに記載の磁性微粒子。
Ｒ（％）＝（ｒｈ／ｒｐ）３×１００
（式中、ｒｈは、磁性微粒子の中空部分の半径であり、ｒｐは磁性微粒子の半径である。）
【請求項６】
磁気感熱式電子ペーパー用の請求項１〜５のいずれかに記載の磁性微粒子。
【請求項７】
少なくとも一方が透明な１対の基板間に、請求項１〜５のいずれかに記載の磁性微粒子と低融点媒体とを含む組成物が挟持された電子ペーパー。
【請求項８】
請求項７の電子ペーパーに対して、上記基板対に対して基板厚み方向に磁界を形成した状態で、電子ペーパーを部分的に加熱してその部分の低融点媒体を溶融し、その部分において磁界に従って磁性微粒子を透明基板側に移動させることにより情報を表示する情報表示方法。
【発明の詳細な説明】
【技術分野】
【０００１】
本発明は、磁気感熱式電子ペーパーにおいて表示に使用される磁性微粒子、電子ペーパー、及びこの電子ペーパーを用いて情報を表示する方法に関する。
【背景技術】
【０００２】
電子ペーパーは、電力を供給しなくても表示し続けることができる、自由な姿勢で読むことができる、広い視野角を有する、柔軟で捲ることができる、簡単にメモ書きできるといった紙の利点と、情報を自由に加工したり消去したりできるという電子ディスプレイの利点とを兼ね備えている。
【０００３】
このような電子ペーパーとして、磁気感熱方式の電子ペーパーが提案されている（特許文献１，２）。磁気感熱方式の電子ペーパーは、少なくとも一方が透明である一対の基板間に、磁性微粒子を混入させた低融点の通常白色のワックス又は樹脂を挟持したものである。これを用いて情報を表示するには、基板に実質的に垂直な方向に磁気バイアスを印加することにより磁界を形成した状態で、通常下方基板側からサーマルヘッドを用いて部分的に加熱することにより情報を表示する。即ち、磁界内で、サーマルヘッドを基板に接触させることによりワックス又は樹脂を融解すると、ワックス又は樹脂内の磁性微粒子が自由に移動できるようになって、磁界に従って上部基板側に移動する。低融点ワックス又は樹脂には通常酸化チタンのような白色顔料が添加してあるため、これらが固体状態である部分では磁性粒子は上部基板側に現れず白色に見えるが、磁性微粒子が上部基板側に移動した部分は黒色に表示される。
【０００４】
この磁気感熱電子ペーパーは、サーマルヘッドの太さに応じた高解像度が得られ、また使用後の材料をリサイクルできるという利点がある。
【０００５】
磁気感熱電子ペーパー用の磁性微粒子として、バインダーで固化した粉末状フェライト又は球状焼結フェライトからなるコアとそれを被覆する樹脂コーティング層とからなる中実の微粒子が提案されている（特許文献１、２）。
【０００６】
しかし、この磁性微粒子は、記録部分のコントラスト、及び応答速度が悪いという難点がある。
【特許文献１】特開２００３−３０２６６０号公報
【特許文献２】特開２００４−４４１２号公報
【発明の開示】
【発明が解決しようとする課題】
【０００７】
本発明は、磁気記録方式の電子ペーパーに用いる場合に、コントラストが良好で、応答速度が高い電子ペーパーを与える磁性微粒子を提供することを課題とする。
【課題を解決するための手段】
【０００８】
上記課題を解決するために本発明者らは研究を重ね、以下の(i)〜(iii)の知見を得た。
(i)  磁気感熱方式の電子ペーパーに用いる磁性微粒子が以下の(a)〜(d)の特性を兼ね備えるときには、コントラストが良好で、かつ応答速度が高い電子ペーパーが得られる。
【０００９】
(a)  微粒子の比重：０.５〜１.４
(b)  磁性体含有率：２〜３５重量％
(c)  平均粒径：０.１〜５０μｍ
(d)  平均粒径の変動係数：２０％以下
(ii)  磁性微粒子が、シェルと中空部分とを有し、中空部分に磁性体が内包されたものであることにより、比重の調整が簡単である。
(iii)  シェルが架橋性モノマーを含むことにより、中空構造にすることができるとともに、ワックス又は樹脂内で粒子形状を維持できる。
【００１０】
本発明は上記知見に基づき完成されたものであり、以下の磁性微粒子などを提供する。
【００１１】
項１． シェル及び中空部分からなる中空微粒子の中空部分に磁性体が内包された磁性微粒子であって、シェルが、架橋性モノマーの重合体若しくは２種以上の架橋性モノマーの共重合体、又は架橋性モノマーと単官能性モノマーとの共重合体で構成される層を含み、以下の(a)〜(d)の特性を有する磁性微粒子。
(a)  微粒子の比重：０.５〜１.４
(b)  磁性体含有率：２〜３５重量％
(c)  平均粒径：０.１〜５０μｍ
(d)  平均粒径の変動係数：２０％以下
項２．  シェルが、架橋性モノマーの重合体若しくは２種以上の架橋性モノマーの共重合体で構成される層を含むものである項１に記載の磁性微粒子。
【００１２】
項３．  磁性体が、鉄単体、鉄化合物、コバルト単体、コバルト化合物、ニッケル単体、及びニッケル化合物からなる群より選ばれる少なくとも１種である項１又は２に記載の磁性微粒子。
【００１３】
項４．  中空微粒子の中空部分にさらに顔料が内包された項１〜３のいずれかに記載の磁性微粒子。
【００１４】
項５．  以下の式で表される、磁性微粒子の中空部分の容積比率Ｒの平均値が１０〜８０％である項１〜４のいずれかに記載の磁性微粒子。
【００１５】
Ｒ（％）＝（ｒｈ／ｒｐ）３×１００
（式中、ｒｈは、磁性微粒子の中空部分の半径であり、ｒｐは磁性微粒子の半径である。）
項６．  磁気感熱式電子ペーパー用の項１〜５のいずれかに記載の磁性微粒子。
【００１６】
項７．  少なくとも一方が透明な１対の基板間に、項１〜５のいずれかに記載の磁性微粒子と低融点媒体とを含む組成物が挟持された電子ペーパー。
【００１７】
項８．  項７の電子ペーパーに対して、上記基板対に対して基板厚み方向に磁界を形成した状態で、電子ペーパーを部分的に加熱してその部分の低融点媒体を溶融し、その部分において磁界に従って磁性微粒子を透明基板側に移動させることにより情報を表示する情報表示方法。
【発明を実施するための最良の形態】
【００１８】
以下、本発明を詳細に説明する。
（Ｉ）磁性微粒子
基本的構成
本発明の磁性微粒子は、シェル及び中空部分からなる中空微粒子の中空部分に磁性体が内包された磁性微粒子であって、シェルが、架橋性モノマーの重合体若しくは２種以上の架橋性モノマーの共重合体、又は架橋性モノマーと単官能性モノマーとの共重合体で構成される層を含み、以下の(a)〜(d)の特性を有する。
(a)  微粒子の比重：０.５〜１.４
(b)  磁性体含有率：２〜３５ｗｔ％
(c)  平均粒径：０.１〜５０μｍ
(d)  平均粒径の変動係数：２０％以下
本発明の磁性微粒子においては、比重、磁性体含有量、平均粒径、及び平均粒径の変動係数の４つが上記範囲であることが重要であり、これらが上記範囲であることにより初めて、コントラスト及び応答性の双方を達成して実用的な電子ペーパーを得ることができる。
比重
本発明でいう比重は見掛比重であり、モノマー，磁性体原料，溶剤の仕込み比により計算されるが，浮沈法により測定できる値である。比重は、より好ましくは０.６〜０.９程度である。
【００１９】
低融点ワックス又は樹脂(以下、「ワックス等」と略称することもある)の表示しようとする部分を熱により融解する場合、それに隣接する部分も弱いながら加熱されて柔らかくなる。従って、余りに比重が小さいと、この隣接部分の柔らかくなったワックス中で磁性微粒子が磁界に従って移動してしまい、印字ににじみが出るなど、コントラストが悪くなる。一方、余りに比重が大きいと、表示部分で磁性微粒子が磁界に従い迅速に移動（通常は上方に移動）することができず、応答性が悪くなる。上記の比重範囲であれば、コントラストがよく、かつ応答速度の高い電子ペーパーとなる。
【００２０】
比重は、中空部分の比率、即ち空隙率と、シェル構成材料の種類，磁性体含有率を調整することにより、上記範囲にすることができる。比重の最適値は、使用するワックス等の比重に応じて上記範囲で適宜設定すればよい。
磁性
磁性は磁性体の種類とその含有量により定まる。本発明では磁性体の含有率をカプセルの全体量に対して２〜３５重量％にするが、この含有量は、熱重量分析により測定した値である。磁性体の含有率は、より好ましくは５〜２０重量％程度である。
【００２１】
磁性体含有量が余りに少ないと、ワックス等が融解しても磁界に従い移動することができない。逆に磁性体含有量が余りに多いと、磁性体の重量が大きくなって、比重を０．５〜１．４にすることができない。上記の磁性体含有率の範囲であればこのような問題は生じない。
平均粒径
本発明において、平均粒径は、光学顕微鏡又は走査型顕微鏡を用いて、１００個の微粒子の粒径を測定し、平均した値である。平均粒径は、好ましくは１〜２０μｍ程度である。
【００２２】
微粒子の平均粒径が余りに小さいと、微粒子当たりの磁性体の保持量が少なくなるため、一定濃度で表示するためには磁性微粒子数を増やす必要がある。これにより、磁性微粒子を含むワックス等の粘度が高くなって微粒子が移動し難くなり、応答性が悪くなる。逆に、平均粒径が余りに大きいと、融解ワックス等の中で磁性微粒子が移動し難くなり、応答速度が遅くなる。上記範囲であればこのような問題は生じない。
【００２３】
平均粒径の調整方法は、後述する。
平均粒径の変動係数
平均粒径の変動係数は、上記の平均粒径の標準偏差を平均値で除した値であり、粒度分布を表す。平均粒径の変動係数は、好ましくは１５％  以下である。
【００２４】
上記変動係数が余りに大きいと、表示部分ににじみが出てコントラストが悪くなるが、上記範囲であれば良好なコントラストが得られる。粒度をできるだけ均一にして変動係数を上記範囲にする方法は、後述する
。
シェル構成材料
シェルは、架橋性モノマーの重合体若しくは共重合体、又は架橋性モノマーと単官能性モノマーとの共重合体で構成される層を含む。シェルを構成するのは、主にこの層であるが、微粒子の製造方法によっては、後述するようにシェル内面に補助ポリマーが付着していたり、補助ポリマーによる薄い層が形成されている場合もある。シェルが上記の層のみからなる場合もある。
【００２５】
架橋性モノマーを用いることにより、微粒子が中空構造を採ることができるとともに、ワックス等の中で微粒子の形状を維持できる。ポリマーの構成モノマーは全てが架橋性モノマーであってもよいが、その分コスト高になる。単官能性モノマーと架橋性モノマーとを使用する場合は、架橋性モノマーの占める比率はモル比で１０％以上が好ましく、３０％以上がより好ましい。
＜架橋性モノマー＞
架橋性モノマーとしては、重合性反応基、特に重合性２重結合を２個以上（特に、２〜４個）有する多官能性モノマーを例示できる。特に、重合性Ｃ＝Ｃ２重結合を２個以上（特に、２〜４個）有する多官能性モノマーが好ましい。例えば、ジビニルベンゼン、ジビニルビフェニル、ジビニルナフタレン、ジアリルフタレート、トリアリルシアヌレート、エチレングリコールジメタクリレート、テトラエチレングリコールジメタクリレートなどが挙げられる。特に、ジビニルベンゼンおよびエチレングリコールジメタクリレートなどが好ましく、最も好ましいのはエチレングリコールジメタクリレートである。架橋性モノマーは、１種を単独で、又は２種以上を混合して使用できる。
＜単官能性モノマー＞
単官能性モノマーとしては、例えば、モノビニル芳香族単量体、アクリル系単量体、ビニルエステル系単量体、ビニルエーテル系単量体、モノオレフィン系単量体、ハロゲン化オレフィン系単量体、ジオレフィン等が挙げられる。
【００２６】
上記モノビニル芳香族単量体としては、下記一般式（１）で表されるモノビニル芳香族炭化水素、低級（炭素数１〜４）アルキル基で置換されていてもよいビニルビフェニル、低級（炭素数１〜４）アルキル基で置換されていてもよいビニルナフタレン等が挙げられる。
【００２７】
【化１】
2006257414.tif 000002
【００２８】
［式中、Ｒ1は、水素原子、低級（炭素数１〜４）アルキル基又はハロゲン原子であり、Ｒ2は、水素原子、低級（炭素数１〜４）アルキル基、ハロゲン原子、−ＳＯ3Ｎａ基、低級（炭素数１〜４）アルコキシ基、アミノ基又はカルボキシル基を示す。］
上記一般式（１）において、Ｒ1は、水素原子、メチル基又は塩素原子が好ましく、Ｒ2は、水素原子、塩素原子、メチル基又は−ＳＯ3Ｎａ基であるのが好ましい。
【００２９】
上記一般式（１）で示されるモノビニル芳香族炭化水素の具体例としては、スチレン、α−メチルスチレン、ビニルトルエン、α−クロロスチレン、ｏ−クロロスチレン、ｍ−クロロスチレン、ｐ−クロロスチレン、スチレンスルホン酸ナトリウム等が挙げられる。
【００３０】
更に、低級アルキル基で置換されていてもよいビニルビフェニル、低級アルキル基で置換されていてもよいビニルナフタレンとしては、ビニルビフェニル、メチル基、エチル基等の低級アルキル基で置換されているビニルビフェニル、ビニルナフタレン、メチル基、エチル基等の低級アルキル基で置換されているビニルナフタレン等を例示できる。
【００３１】
また、上記アクリル系単量体としては、下記の一般式（２）で表されるアクリル系単量体が挙げられる。
【００３２】
【化２】
2006257414.tif 000003
【００３３】
［式中、Ｒ3は、水素原子又は低級（炭素数１〜４）アルキル基を示し、Ｒ4は、水素原子、炭素数１〜１２のアルキル基、フェニル基、炭素数１〜６のヒドロキシアルキル基、低級（炭素数１〜４）アミノアルキル基又はジ（C1-C4アルキル）アミノ−（C1-C4）アルキル基を示す。］
一般式（２）において、Ｒ3は、水素原子又はメチル基であるのが好ましく、Ｒ4は、水素原子、炭素数１〜８のアルキル基、フェニル基、低級（炭素数１〜４）ヒドロキシアルキル基、低級（炭素数１〜４）アミノアルキル基が好ましい。
【００３４】
上記アクリル系単量体の具体例としては、アクリル酸、メタクリル酸、アクリル酸メチル、アクリル酸エチル、アクリル酸ブチル、アクリル酸２−エチルヘキシル、アクリル酸シクロヘキシル、アクリル酸フェニル、メタクリル酸メチル、メタクリル酸ヘキシル、メタクリル酸２−エチルヘキシル、アクリル酸β−ヒドロキシエチル、アクリル酸γ−ヒドロキシブチル、アクリル酸δ−ヒドロキシブチル、メタクリル酸β−ヒドロキシエチル、アクリル酸γ−アミノプロピル、アクリル酸γ−Ｎ，Ｎ−ジエチルアミノプロピル等が挙げられる。
【００３５】
上記ビニルエステル系単量体としては、下記の一般式（３）で表されるものが挙げられる。
【００３６】
【化３】
2006257414.tif 000004
【００３７】
［式中、Ｒ5は水素原子又は低級（炭素数１〜４）アルキル基を示す。］
上記ビニルエステル系単量体の具体例としては、ギ酸ビニル、酢酸ビニル、プロピオン酸ビニル等が挙げられる。
【００３８】
上記ビニルエーテル系単量体としては、下記の一般式（４）で表されるビニルエーテル系単量体が挙げられる。
【００３９】
【化４】
2006257414.tif 000005
【００４０】
［Ｒ6は、炭素数１〜１２のアルキル基、フェニル基又はシクロヘキシル基を示す。］
上記ビニルエーテル系単量体の具体例としては、ビニルメチルエーテル、ビニルエチルエーテル、ビニルｎ−ブチルエーテル、ビニルフェニルエーテル、ビニルシクロヘキシルエーテル等が挙げられる。
【００４１】
上記モノオレフィン系単量体としては、下記の一般式（５）で表されるものが挙げられる。
【００４２】
【化５】
2006257414.tif 000006
【００４３】
［式中、Ｒ7及びＲ8は、水素原子又は低級（炭素数１〜４）アルキル基であり、それぞれ異なっていても同一でもよい。］
上記モノオレフィン系単量体の具体例としては、エチレン、プロピレン、ブテン−１、ペンテン−１、４−メチルペンテン−１等が挙げられる。
【００４４】
上記ハロゲン化オレフィン系単量体としては、例えば、塩化ビニル、塩化ビニリデンが挙げられる。
【００４５】
さらに、ジオレフィン類である、ブタジエン、イソプレン、クロロプレン等も単官能性単量体に含めることができる。
【００４６】
架橋性モノマーと共重合させる単官能性モノマーとしては、モノビニル芳香族単量体、アクリル系単量体、ビニルエステル系単量体およびビニルエーテル系単量体などが好ましい。特に好ましいのは、スチレン、メタクリル酸メチルおよびメタクリル酸ブチルなどである。
【００４７】
単官能性モノマーは、１種を単独で、又は２種以上を組み合わせて使用できる。
＜架橋性モノマーと単官能性モノマーとの組み合わせ＞
架橋性モノマーと単官能性モノマーとを併用する場合の両者の好適な組み合わせとしては、架橋性モノマーであるエチレングリコールジメタクリレートと、単官能性モノマーであるスチレン単独、アクリル酸エステル単独、メタクリル酸エステル単独、スチレンおよびアクリル酸エステル、スチレンおよびメタクリル酸エステル、アクリル酸エステルおよびメタクリル酸エステル、スチレンおよびアクリル酸エステルおよびメタクリル酸エステルとの組合わせなどが挙げられる。
磁性体
中空部分には磁性体が含まれる。磁性体の種類は特に限定されず、公知の磁性体を用いることができる。このような公知の磁性体として、例えば、鉄、ニッケル又はコバルトの単体又は化合物が挙げられる。これらの元素の化合物である場合は、酸化物が好ましい。鉄酸化物としては、四三酸化鉄(Ｆｅ３Ｏ４)、一酸化鉄（ＦｅＯ）及び三酸化二鉄（Ｆｅ２ｏ３）などを例示できる。ニッケル酸化物としては、酸化ニッケル（ＮｉＯ）などを例示できる。コバルト酸化物としては、酸化コバルト（ＣｏＯ）、三酸化二コバルト(Ｃｏ２Ｏ３)、酸化二コバルト(III)コバルト(II)(Ｃｏ３Ｏ４)などを例示できる。特に、問題となるような毒性がなく、しかも低コストである点で、鉄単体又は鉄化合物が好ましく、鉄酸化物がより好ましい。
【００４８】
また、磁性流体も好適に使用できる。
その他
本発明の微粒子のシェルの厚さは、通常０．０１〜５μｍ程度、好ましくは０．１〜３μｍ程度である。この程度の厚さであることにより、中空微粒子形状を保持できるとともに、比重を上記範囲にすることができる。
【００４９】
また、磁性微粒子の中空部分の容積比率の平均値（ｎ＝１００）は、１０〜８０％程度にすればよく、好ましくは３０〜６０％程度にすればよい。容積比率Rは、以下の式で表される値である。
【００５０】
Ｒ（％）＝（ｒｈ／ｒｐ）３×１００
（式中、ｒｈは、磁性微粒子の磁性体部分を除外して測定した中空部分の半径であり、ｒｐは磁性微粒子の半径である。）
また、微粒子は、中空部分に顔料を含むことができる。例えば、カーボンブラックのような黒色顔料を含むことにより、磁性体だけでは表示濃度が不足する場合にこれを補うことができる。
【００５１】
顔料はカラー顔料であってもよく、これによりカラー表示することができる。カラー顔料は、トナーなどに使用される公知のカラー顔料を使用できる。このようなカラー顔料では、イエロー顔料として、カラーインデックスNo.のＣ．Ｉ．２１０９０（ピグメントイエロー１２，ＫＥＴ Yellow ４０６、大日本インキ化学工業）、Ｃ．Ｉ．２１０９５（ピグメントイエロー１４，ＫＥＴ Yellow ４０４、大日本インキ化学工業）、Ｃ．Ｉ．２１１００（ピグメントイエロー１３，ＫＥＴ Yellow ４０５、大日本インキ化学工業）等が挙げられる。また、マゼンタ顔料として、カラーインデックス No.のＣ．Ｉ．７３９１６（ピグメントレッド１２２，ＫＥＴ Red ３０９、大日本インキ化学工業）、カラーインデックス No.のＣ．Ｉ．４５１６０（ピグメントレッド８１， Ultra Rose Ｒ、東洋インキ製造）等が挙げられる。また、シアン顔料として、カラーインデックス No.のＣ．Ｉ．７４１６０（ピグメントブルー１５，ＫＥＴ Blue １０２，ＫＥＴ Blue １０３，ＫＥＴ Blue １０４，ＫＥＴ Blue １０５，ＫＥＴ Blue １０６，ＫＥＴ Blue １１１、大日本インキ化学工業）、Ｃ．Ｉ．７４２６０（ピグメントグリーン７，ＫＥＴ Green ２０１、大日本インキ化学工業）等が挙げられる。
【００５２】
顔料を含む場合の使用量は、モノマーに対して１０〜１００重量％程度、特に２０〜６０重量％程度とすればよい。上記範囲であれば、十分なカラー又は黒色の表示を行える。また、上記範囲であれば、磁性微粒子製造時に補助ポリマーやこれに代わる溶媒の取り込み量が十分になって中空部分が形成される。
【００５３】
また、磁性微粒子は、上記のシェルを保護層で被覆することができる。保護層はワックス等が微粒子内部に浸入するのを防止するための層であり、例えばポリアクリロニトリルのような樹脂からなるものが挙げられる。このような保護層は、中空粒子作成時に同時にモノマーを添加して生成させるか，シード重合（特開平８−２０６０４参照）により形成することができる。
【００５４】
さらに、このような保護層にカラー顔料を添加することもでき、これによっても、カラー表示をすることができる。
磁性微粒子の製造方法
上記磁性微粒子の製造方法は特に限定されず。公知を制限なく使用できる。例えば、
分散安定剤の水溶液中に、磁性体原料、モノマー、補助ポリマー、及び開始剤を含む混合物を分散させ、懸濁重合を行う第１工程と；得られる中空微粒子を磁性化処理する第２工程とを含む方法により製造することができる。第２工程は、必要に応じて行えばよい。
【００５５】
この方法において、補助ポリマーとしては、モノマーを重合又は共重合することにより得られるポリマー(PA)に対して相溶性が低く、かつ、補助ポリマーと水との間の界面張力（γx）（mN/m）とポリマー(PA)と水との間の界面張力（γy）（mN/m）との関係において、γx≧γyの条件を満たすポリマーを使用する。
＜分散安定剤＞
分散安定剤としては、磁性体原料、モノマー、補助ポリマー、及び開始剤からなる均一溶液を、水中に分散して形成した液滴が、合一しないようにする作用を有するものを広い範囲から使用できる。
【００５６】
例えば、ポリビニルアルコール、メチルセルロース、エチルセルロース、ポリアクリル酸、ポリアクリルイミド、ポリエチレンオキシド、ポリ（ハイドロオキシステアリン酸−ｇ−メタクリル酸メチル−ｃｏ−メタクリル酸）共重合体等の高分子分散安定剤、ノニオン系界面活性剤、アニオン系界面活性剤、両性界面活性剤等が挙げられる。中でも、ポリビニルアルコール等の高分子分散安定剤が好ましい。
【００５７】
これら分散安定剤の使用量は、広い範囲から選択できるが、一般には、磁性体原料、モノマー、補助ポリマー、および開始剤からなる混合物の１重量部に対して、０．００５〜１重量部程度とするのが好ましい。
【００５８】
また、分散安定剤の水溶液において、分散安定剤の濃度は上記液滴が合一しないような濃度となるように適宜選択すればよい。一般には、分散安定剤水溶液の濃度は、０．０５〜５重量％程度の範囲に調整するのが好ましい。
＜磁性体原料＞
磁性体原料としては、室温で液体であり、かつ加熱処理により磁性体に変化するものを使用する。加熱処理により得られる磁性体が、鉄、ニッケル、コバルトなどの強磁性体を含む化合物となるような原料を用いることが好ましい。
【００５９】
具体的には、ペンタカルボニル鉄（Ｆｅ(ＣＯ)５）、テトラカルボニルニッケル（Ｎｉ(ＣＯ)４）、テトラカルボニルコバルト（Ｃｏ２(ＣＯ)８）などのカルボニル錯体；鉄アルコキシド、磁性流体などを例示できる。これらは適当な有機溶剤に希釈して用いてもよい。磁性流体は、超微粒子状のマグネタイト（Ｆｅ３Ｏ４）のような磁性体が高密度で媒体に分散されたものである。本発明方法では、鉄、ニッケル又はコバルトを含む磁性超微粒子が油性媒体に分散したものであれば、公知の磁性流体を制限なく使用できる。このような公知の磁性流体としては、シリコーン油、イソパラフィン、ヘキサン、ケロシンなどにＦｅ３Ｏ４が分散したものなどが挙げられる。これらは、ジグマハイケミカル社、フェローテック社、タイホー工業社などから購入できる。
【００６０】
配位子に着目すれば、モノマーおよび溶媒との混和性がよい点で、カルボニル錯体が好ましい。また金属に着目すれば、毒性がなく、かつコストが低い点で、鉄錯体が好ましい。ペンタカルボニル鉄（Ｆｅ(ＣＯ)５）が最も好ましい。
【００６１】
磁性体原料の使用量は、その種類によって異なるが、加熱前の微粒子の全体量に対して５〜７０重量％となるようにすればよい。この範囲で磁性体原料を使用することにより、通常、得られる微粒子の全体に対して磁性体が２〜３５重量％程度含まれることになる。
＜補助ポリマー＞
補助ポリマーとしては、モノマー成分を重合又は共重合することにより得られるポリマー(PA)に対して低い相溶性を有し、かつ
補助ポリマーと水との間の界面張力（γx）（mN/m）とポリマー(PA)と水との間の界面張力（γy）（mN/m）との関係において、γx≧γyの条件を満たすポリマーを使用する。
【００６２】
具体的には、補助ポリマーとしては、ポリマー(PA)より極性が低いものを用いることができる。
【００６３】
本明細書において、補助ポリマーとポリマー(PA)との相溶性は、次の方法により測定したものである。即ち、ポリマー(PA)の原料であるモノマーと補助ポリマーと必要であればトルエンとを適当な重量比率で含むモノマー溶液に、開始剤（モノマー成分に対して２重量％）を添加し、３０℃、窒素ガス雰囲気中で、モノマーの重合反応を起こさせる。この反応を光路長１ｃｍの石英ガラスセル内で行い、波長550ｎｍの光を照射した場合の光透過率を経時的に測定する。補助ポリマーの濃度を増加させていくと、当初約１００％であった透過０％近くまで低下する。この場合に、補助ポリマーとポリマー(PA)との相溶性が低い０％近くまで低下するが、補助ポリマーとポリマー(PA)との相溶性が高いと透過率はほとんど低下しない。また、補助ポリマーとポリマー(PA)との相溶性が低いほど、重合開始から透過率の低下が起こるまでの時間が短くなる。
【００６４】
ポリマー(PA)に対して低い相溶性を有する補助ポリマーとしては、前記方法で透過率を測定した場合に、モノマーの重合率が１〜１０％程度、好ましくは1〜５％程度で透過率の低下が起こる目的成分が挙げられる。
【００６５】
また、本明細書において、界面張力は、ＡＳＴＭ−９７１−５０に規定されるデュヌイの白金リング法で測定した値である。
【００６６】
なお、補助ポリマーは、モノマーに溶解するものであることが望ましいが、通常この要件は満たされる。
【００６７】
これらの要件を満たす補助ポリマーは、モノマーとそれが重合または共重合することにより得られるポリマー(PA)との相分離を促進する。
【００６８】
さらに、磁性体原料、モノマー、補助ポリマー、及び開始剤の均一溶液中で、モノマーが重合または共重合してポリマー(PA)となり、ポリマー(PA)が水との界面に吸着される際に、ポリマー(PA)の方が補助ポリマーよりも水との界面に吸着され易くなり、その結果、ポリマー(PA)からなるシェル内部に磁性体原料が内包された微粒子が得られる。
【００６９】
このような補助ポリマーとしては、例えばポリスチレン、ポリメタクリル酸メチル、ポリメタクリル酸ブチルなどを用いることができる。
【００７０】
上記の要件を満たすような、モノマーと補助ポリマーとの組み合わせは、前述した方法により容易に選択することができるが、例えば、次表の組み合わせを例示できる。
【００７１】
モノマー                                補助ポリマー
エチレングリコールジメタクリレート      ポリスチレン
エチレングリコールジメタクリレート      ポリメタクリル酸メチル
または
ポリメタクリル酸ブチル
ジビニルベンゼン                        ポリスチレン
ジビニルベンゼン                        ポリメタクリル酸ブチル
補助ポリマーの使用量は、広い範囲から適宜選択できるが、一般には、モノマー１重量部に対して、０．０５〜０．４重量部程度とするのが好ましい。
【００７２】
補助ポリマーの分子量は、通常数十万程度のものを用いることができる。補助ポリマーは、溶液重合、塊状重合などの公知の方法で製造することができる。例えば、単量体としてスチレン１８ｇ、溶媒としてトルエン１２ｇ、開始剤としてＡＩＢＮ５４ｍｇを用いて、６０℃で、２４時間反応させる溶液重合により、分子量数十万程度のポリスチレンを得ることができる。
＜補助ポリマーに代わる溶媒＞
補助ポリマーに代えて、これを同じ働きをする溶媒を使用することもできる。このような溶媒は、モノマーに対して高い相溶性を示し、ポリマー(PA)に対して低い相溶性を有し、溶媒と水との間の界面張力（γｚ）（mN/m）とポリマー(PA)と水との間の界面張力（γy）（mN/m）との関係において、γｚ≧γyの条件を満たす溶媒である。
【００７３】
このようなポリマー(PA)と溶媒との組み合わせとしては、例えばポリジビニルベンゼンとヘキサデカンとの組み合わせ、ポリジビニルベンゼンとドデカンとの組み合わせ、ポリスチレンとヘキサデカンとの組み合わせ、ポリスチレンとオクタンとの組み合わせ、及びポリスチレンとドデカンとの組み合わせ等が挙げられる。
＜開始剤＞
本発明で使用する開始剤は、上記液滴中で、モノマー成分の重合を開始させるものであり、油溶性の重合開始剤が広く使用できる。例えば、ラジカル重合開始剤であるアゾビスイソブチロニトリル等のアゾ化合物や、クメンヒドロペルオキシド、ｔ−ブチルヒドロペルオキシド、ジクミルペルオキシド、ジ−ｔ−ブチルペルオキシド、過酸化ベンゾイル、過酸化ラウロイル等の過酸化物等の単量体に可溶なものが挙げられる。また、紫外線等の光により重合開始する光重合開始剤を用いてもよい。このような光重合開始剤としては、油溶性であれば、特に制限されるものではなく、従来から使用されているものが挙げられる。
【００７４】
上記開始剤の使用量は、モノマーの１重量部に対して、０．００５〜０．１重量部程度とするのが好ましい。
＜分散工程＞
上記分散安定剤の水溶液中に、磁性体原料、モノマー、開始剤、及び補助ポリマー又はそれに代わる溶媒を前記使用割合で含有する混合物を分散させ、懸濁重合を行う。補助的に顔料を使用する場合は、上記混合物中に含ませておけばよい。顔料の使用量は、モノマーに対して１０〜１００重量部程度、特に２０〜６０重量％程度とすればよい。
【００７５】
磁性体原料、開始剤、及び補助ポリマー又はそれに代わる溶媒は、モノマーに溶解して、均一溶液となっているのが好ましい。混合時の温度としては特に限定はなく、例えば、０〜３０℃程度で混合すればよい。
【００７６】
こうして得られた混合物を、上記分散安定剤の水溶液中で分散させる。この混合物は、分散安定剤の水溶液１００重量部当たり、１〜２００重量部程度となるような量で使用するのが好ましいが、特にこの範囲に限定されるものではない。分散時の温度は、それには限定されないが、０〜３０℃程度とすればよい。
【００７７】
一般に、分散方法としては、ホモジナイザーや超音波法など機械的せん断力による分散方法が採用されている。しかし、これらの分散方法では、磁性体原料、モノマー、開始剤、及び補助ポリマー又は溶媒の混合物が分散されて形成される液滴の大きさは単分散ではなく、一般に種々の異なる粒子径の液滴が混在したものとなる。従って、最終的に得られる磁性微粒子も異なる粒子径を有するものとなる。この場合，最終生成物を分級することによって粒子径が揃った粒子を得ることができる。
【００７８】
本発明方法では、上記，分級のほか，例えば多孔質ガラス（ＳＰＧ）を利用した膜乳化法で単分散液滴を作製したり、シード膨潤法（特開平８−２０６０４号公報に記載の方法）により上記液滴を作製することにより、液滴の大きさを均一にして、単分散の液滴を得ることができる。具体的には、例えば上記混合物を非常に大きさの揃った多孔質を有するＳＰＧ膜を通して分散安定剤含有の水溶液にガス圧により押し出すことにより単分散な液滴が作製される。このような単分散の液滴を調製した場合は、最終的に得られる磁性粒子の変動係数を５〜２０％の範囲にすることができる。また、上記のシード膨潤法を用いることにより、平均粒子径０．１〜５０μｍで、かつ変動係数１〜１０％の磁性粒子を得ることができる。
【００７９】
上記液滴の平均粒子径は、通常０．１〜５０μｍ程度とすればよく、これにより、平均粒径０．１〜５０程度の磁性微粒子が得られる。磁性体原料、モノマー、開始剤、及び補助ポリマー又はそれに代わる溶媒からなる混合物の粘度、分散安定剤の使用量、分散安定剤水溶液の粘度、分散方法・分散条件を適宜設定することにより、前記範囲の液滴平均粒子径が得られる。
懸濁重合
こうして得られた磁性体原料、モノマー成分、開始剤、及び補助ポリマー又はこれに変わる溶媒の混合物が分散された分散安定剤の水溶液を、懸濁重合に供するには、この水溶液を撹拌しながら加熱すればよい。
【００８０】
加熱温度としては、上記混合物の液滴中で、モノマーが開始剤により重合開始されるに足りる温度であれば特に限定されないが、一般には、３０〜９０℃程度が好ましい。
【００８１】
懸濁重合は、磁性体原料を内包する微粒子が得られるまで行う。懸濁重合に要する時間は、使用する磁性体原料、モノマー、及び開始剤の種類等により変動するが、一般には３〜４８時間程度である。
【００８２】
また、懸濁重合に際しては、窒素ガス、アルゴンガス等の不活性ガス雰囲気下で行うのが好ましい。
【００８３】
こうして懸濁重合を行うことにより、上記混合物の液滴中で、モノマーが重合する。
【００８４】
得られたモノマーの重合体又は共重合体(PA)は、補助ポリマー又はそれに代わる溶媒の存在により、相分離が促進され、その結果、単層構造のシェル、即ち、ポリマー(PA)からなるシェルが形成される。一方、コア部には、磁性体原料、及び補助ポリマーが内包された状態となる。
【００８５】
中空部分の容積比率は、重合に影響を与えない揮発性の溶媒、例えばトルエンやヘキサデカンなどを重合時に混合することにより調整することができる。
＜磁性化処理＞
次いで、磁性体原料を内包する微粒子に磁性化処理を施す。磁性体原料として磁性流体のように最初から磁性体であるものを使用する場合は、磁性化処理は不要である。
(i)加熱処理
磁性体原料としてカルボニル錯体を使用する場合は、磁性体原料を内包する中空微粒子を加熱処理することにより、磁性体原料を磁性化することができる。
【００８６】
加熱処理は、磁性体内包微粒子を通常１５０〜３００℃程度で      １〜１０時間程度、好ましくは１８０〜２６０℃程度で２〜６時間程度行えばよい。加熱処理は、大気雰囲気中、窒素雰囲気中などで行える。この加熱処理により、微粒子の中空部分でカルボニル錯体が酸化等されて磁性体が生成する。
【００８７】
処理温度及び／又は雰囲気を調整することにより、得られる磁性体の組成を例えばＦｅ３Ｏ４、ＦｅＯ、又はＦｅ２Ｏ３等に変化させることができる。また、窒素雰囲気中で温度を比較的高くして処理することにより、磁性体として単体が得られる。
(ii)加水分解処理
磁性体原料としてアルコキシドを用いる場合は、磁性体原料を内包する中空微粒子を酸水溶液又はアルカリ水溶液に浸漬して、酸性条件下（ｐＨ1〜４）、又はアルカリ条件下（ｐＨ９〜１２）において通常５〜５０℃程度で１〜１０時間程度、好ましくは１０〜４０℃程度で２〜５時間程度撹拌することにより行える。この場合、中空内に酸あるいはアルカリが浸透するように中空内の溶媒を短時間の水蒸気処理を行って蒸発させてもよい。
【００８８】
処理温度を調整することにより、得られる磁性体の組成を調整することができる。
【００８９】
磁性化処理を行わない場合も行う場合も、得られる磁性中空微粒子において、通常、磁性体はシェル内面領域に存在する。詳しくは、磁性体は主にシェル内表面に付着して存在し、一部がシェル内に埋没していたり、シェル内表面から離れた中空部分に存在する場合もある。
＜乾燥＞
このようにして得られた磁性微粒子は、内部になお水又は溶媒を含む場合は、例えば温度０〜５０℃程度、圧力１０３〜１０５Ｐａ程度の条件下で乾燥すればよい。また、自然蒸発、減圧処理、シリカゲルなどの乾燥剤の使用によっても微粒子を乾燥することができる。
【００９０】
このようにして得られる磁性微粒子は、必要に応じてさらに保護層を形成した後、低融点ワックス又は樹脂に添加して使用すればよい。
（ＩＩ）電子ペーパー
本発明の電子ペーパーは、少なくとも一方が透明な１対の基板間に、上記説明した本発明の磁性微粒子と低融点媒体とを含む組成物が挟持されたものである。
【００９１】
基板材料は特に限定されないが、透明樹脂からなるフィルムとすることが好ましい。これにより、可撓性のある電子ペーパーとなる。透明樹脂は、１３０℃程度の耐熱性を有するものが好ましく、このような樹脂として、例えばメタアクリル酸樹脂、ポリクロロトリフルオロエチレン、ポリフッ化ビニリデン、酢酸セルロース、ポリエステル、塩化ビニリデンなどが挙げられる。
【００９２】
また、使用に際してこの電子ペーパーは一方の基板側から部分的に加熱されるが、例えば、加熱される側の基板中に所定抵抗値になるようにカーボン粒子などを分散させ、さらにマトリクス状に電極を配置し、通電により電極の交点からなる所定画素が発熱するように構成することができる。
【００９３】
１対の基板は、スペーサーとして例えばビーズを挟持することにより、互いに通常５〜１５μｍ程度の距離を置いて配設されていればよい。この間に、本発明の微粒子と低融点媒体とを含む組成物が充填されている。低融点媒体としては、６０〜１２０℃程度の温度で溶融する石油系パラフィンに、例えば酸化チタン、アルミナ、シリカ、炭酸カルシウムのような白色顔料を重量比で全体の例えば３０〜５０重量％程度配合した白色媒体が挙げられる。
【００９４】
本発明の磁性微粒子の使用量は、低融点媒体に対して、通常１〜２０重量％程度とすればよい。
（ＩＩＩ）情報表示方法
本発明の情報表示方法は、上記説明した本発明の電子ペーパーに対して、上記基板対の厚さ方向（基板対に垂直又は略垂直な方向や、基板対の面方向とはいえないような方向が含まれる）に磁界を形成した状態で、電子ペーパーを部分的に加熱してその部分の低融点媒体を溶融し、その部分において磁界に従って磁性微粒子を透明基板側に移動させることにより情報を表示する方法である。この方法により、電子ペーパー上に画像や文字などの情報を表示したり、書き換えたりすることができる。
【００９５】
具体的には、例えば、電子パーパーの基板対を挟んで、磁気ヘッドと通電手段のような加熱手段とを対向させ、情報を表示しようとする部分に対して、基板対にその厚さ方向に磁界を形成した状態で、その部分を通電などにより加熱することができる。これにより、加熱された部分の低融点媒体が溶融して磁性粒子が透明基板側に移動し、その部分に情報が表示される。
【００９６】
例えば互いに磁性体含有率や比重が異なるシアン磁性微粒子、マゼンタ磁性微粒子、イエロー磁性微粒子、及び必要に応じて黒色磁性微粒子を使用して、１枚の電子ペーパー内に各色微粒子を含む画素を形成し、各画素を磁性の強さや温度を制御することにより別個に表示させることによってもフルカラー表示することができる。
【００９７】
本発明の電子ペーパー及び情報表示方法は、これに限られず、本発明の磁性微粒子を、例えば特許文献１、２に記載された電子パーパー及び画像表示システムに応用したものとすることもできる。
実施例
以下、本発明を実施例を示してより詳細に説明する。
＜見掛比重＞
見掛比重は、浮沈法を用い，密度０．７（ｇ／ｃｍ３）のパラフィン中に乾燥粒子を分散させ粒子の浮き沈みにより評価した。
＜磁性体含有率＞
磁性体含有率は熱重量分析装置を用い５００℃まで昇温することによりポリマー部分を分解させ，残りの磁性体重量を測定することにより求めた。
＜平均粒径＞
光学顕微鏡を用いて１００個の微粒子を観察し、平均値を求めた。
＜磁石による吸引試験＞
以下の方法で、本発明の磁性微粒子を電子ペーパーに適用するときの応答性及びコントラストを評価した。
【００９８】
パラフィン（Parffin Block, mp 60〜62℃，ナカライテスク（株）製）に対して磁性粒子を３０ｗｔ％混合したものを液高2ｍｍになるようアルミバットに注ぎ入れ，パラフィンの融点以上の温度下で下方から１６５０ガウスの磁石で一旦，磁性粒子をすべて下方に吸引させた状態で融点以下に冷却し，磁性粒子を下方に固定したものを測定サンプルとした。
【００９９】
固化したパラフィン層の上に厚さ１ｍｍのガラス板を載せ、その上から１２００ガウスの磁石を付けた１００Ｖ，２０Ｗのはんだごて（先端径：２ｍｍφ）を１ｃｍ／秒の速度で直線に走査し，得られた像のコントラスト，にじみを目視にて観察し下記の基準で評価した。
【０１００】
○：優，△：可，×：不可
実施例１
分散安定剤としてポリビニルアルコール（重合度１７００，ケン化度８８％）０．８５ｇを水８５ｇに溶解させて得た水溶液に、モノマーとしてジビニルベンゼン２．８９ｇ、磁性体原料としてフェリコロイド（タイホー工業）２．８９ｇ、さらにヘキサデカン２．０ｇ、及び開始剤としてＶ−６５（和光純薬）５１ｍｇを均一混合した均一溶液を添加し、室温下で、ＳＰＧ膜乳化機を用い乳化することにより、単分散懸濁させてＯ／Ｗ型懸濁液を得た。得られた懸濁液の液滴は、平均粒子径が10μｍ，変動係数１５％程度のものであった。
【０１０１】
次いで、懸濁液を窒素ガス雰囲気下で、撹拌しながら５０℃で２４時間加熱し、重合を行った。
【０１０２】
得られた磁性中空微粒子の平均粒子径は、１０μｍであり、シェルの厚さは約１μｍであり、中空部分の容積比率は約５0％であった。得られた粒子の見かけ比重は約０．７であり，パラフィンに分散させると浮上も沈降もしなかった。また、磁性体保持率は、３５重量％であった。コントラスト○，にじみ○であった。
実施例２
最初に、種重合体粒子を調製した。すなわち、まず、スチレン２０ｍｇ，イオン交換水３６ｍｇ，エタノール１４４ｍｇ，アゾビスイソブチロニトリル２８４ｍｇおよびポリアクリル酸２ｇの混合溶液を、還流器を備えた三口のセパラブルフラスコに入れ、窒素ガス気流下１００ｒｐｍで攪拌しながら７０℃で１２時間反応させて分散重合し種重合体粒子を得た。この種重合体粒子を光学顕微鏡で観察したところ、粒径（直径）約１．５μｍの単分散粒子であった。
【０１０３】
次いで，エタノール５ｇ，イオン交換水１５ｇ，ジビニルベンゼン０．３ｇ，ペンタカルボニル鉄０．３ｇ，ポリビニルアルコール０．０５ｇおよびＶ-６５（開始剤）０．００６ｇの混合溶液を超音波処理し，エマルションを調製した。
【０１０４】
このエマルジョンを種粒子分散液に添加し，種粒子に吸収させた（動的膨潤法）。その後，４０ｇの円錐溶液を滴下し，この状態でエマルジョンを光学顕微鏡で観察したところ、粒子は真球状で粒径約５μｍに膨潤していた。
【０１０５】
このエマルジョンを封かんにて攪拌しながら７０℃で２４時間反応させ、シード重合させた。
【０１０６】
上記シード重合反応により得られた重合物を濾過した後、オートクレーブ中，２５０℃にて熱処理をすることにより磁性体微粒子を得た。得られた粒子の平均粒子径は５μｍ，変動係数６％程度のものであった。見かけ比重は約０．７であり，パラフィンに分散させると浮上も沈降もしなかった。磁性体保持率は１２重量％であった。コントラスト○，にじみ○であった。
実施例３
分散安定剤としてポリビニルアルコール（重合度１７００，ケン化度８８％）０．２８ｇを水２８ｇに溶解させて得た水溶液に、モノマーとしてジビニルベンゼン０．７７ｇ、アクリロニトリル０．３９ｇ，磁性体原料としてフェリコロイド（タイホー工業）０．６７ｇ、さらにドデカン０．７２ｇ、青色顔料（ＢＡＳＦ，BlueL7080）０．３９ｇ，及び開始剤としてＶ−６５（和光純薬）１７ｍｇを均一混合した均一溶液を添加し、室温下で、ホモジナイザーを用い乳化することにより、Ｏ／Ｗ型懸濁液を得た。
【０１０７】
次いで、懸濁液を窒素ガス雰囲気下で、撹拌しながら５０℃で２４時間加熱し、重合を行った。得られた粒子は、多分散であったが，遠心分離機により粒径の大きな粒子および，小さな粒子を取り除き分級した後，平均粒子径が10μｍ，変動係数１９％程度のものが得られた。
【０１０８】
シェルの厚さは約１μｍであり、中空部分の容積比率は約５0％であった。粒子全体は青色をしており，得られた粒子の見かけ比重は約０．７であり，パラフィンに分散させると浮上も沈降もしなかった。また、磁性体保持率は、１９重量％であった。コントラスト○，にじみ○であった。
実施例４
分散安定剤としてポリビニルアルコール（重合度１７００，ケン化度８８％）０．２８ｇを水２８ｇに溶解させて得た水溶液に、モノマーとしてジビニルベンゼン０．７７ｇ、アクリロニトリル０．３９ｇ，磁性体原料としてフェリコロイド（タイホー工業）０．６７ｇ、さらにドデカン０．７２ｇ、黄色顔料（Yellow 4517）０．３９ｇ，及び開始剤としてＶ−６５（和光純薬）１７ｍｇを均一混合した均一溶液を添加し、室温下で、ホモジナイザーを用い乳化することにより、Ｏ／Ｗ型懸濁液を得た。
【０１０９】
次いで、懸濁液を窒素ガス雰囲気下で、撹拌しながら５０℃で２４時間加熱し、重合を行った。得られた粒子は、多分散であったが，遠心分離機により粒径の大きな粒子および，小さな粒子を取り除き分級した後，平均粒子径が10μｍ，変動係数20％程度のものが得られた。
【０１１０】
シェルの厚さは約１μｍであり、中空部分の容積比率は約５0％であった。粒子全体は黄色をしており，得られた粒子の見かけ比重は約０．７であり，パラフィンに分散させると浮上も沈降もしなかった。また、磁性体保持率は、１９重量％であった。コントラスト○，にじみ○であった。
実施例５
分散安定剤としてポリビニルアルコール（重合度１７００，ケン化度８８％）０．２８ｇを水２８ｇに溶解させて得た水溶液に、モノマーとしてジビニルベンゼン０．７７ｇ、アクリロニトリル０．３９ｇ，磁性体原料としてフェリコロイド（タイホー工業）０．６７ｇ、さらにドデカン０．７２ｇ、黒色顔料（三菱化学，Carbon Black MA-100）０．３９ｇ，及び開始剤としてＶ−６５（和光純薬）１７ｍｇを均一混合した均一溶液を添加し、室温下で、ホモジナイザーを用い乳化することにより、Ｏ／Ｗ型懸濁液を得た。
【０１１１】
次いで、懸濁液を窒素ガス雰囲気下で、撹拌しながら５０℃で２４時間加熱し、重合を行った。得られた粒子は、多分散であったが，遠心分離機により粒径の大きな粒子および，小さな粒子を取り除き分級した後，平均粒子径が10μｍ，変動係数１８％程度のものが得られた。
【０１１２】
シェルの厚さは約１μｍであり、中空部分の容積比率は約５0％であった。粒子全体は黒色をしており，得られた粒子の見かけ比重は約０．７であり，パラフィンに分散させると浮上も沈降もしなかった。また、磁性体保持率は、１９重量％であった。コントラスト○，にじみ○であった。
実施例６
分散安定剤としてポリビニルアルコール（重合度１７００，ケン化度８８％）０．３ｇを水３０ｇに溶解させて得た水溶液に、モノマーとしてジビニルベンゼン０．３５ｇ、トルエン０．４３７ｇ，磁性体原料としてフェリコロイド（タイホー工業）０．３ｇ、さらに補助ポリマーとしてポリスチレン（分子量１６万）０．０７２ｇ、青色顔料（ＢＡＳＦ，BlueL7080）０．１８ｇ，及び開始剤としてＶ−６５（和光純薬社製）１５ｍｇを均一混合した均一溶液を添加し、室温下で、ホモジナイザーを用い乳化することにより、Ｏ／Ｗ型懸濁液を得た。
【０１１３】
次いで、懸濁液を窒素ガス雰囲気下で、撹拌しながら５０℃で２４時間加熱し、重合を行った。得られた粒子は、多分散であったが，遠心分離機により粒径の大きな粒子および，小さな粒子を取り除き分級した後，平均粒子径が10μｍ，変動係数２０％程度のものが得られた。
【０１１４】
シェルの厚さは約１μｍであり、中空部分の容積比率は約５0％であった。粒子全体は青色をしており，得られた粒子の見かけ比重は約０．７であり，パラフィンに分散させると浮上も沈降もしなかった。また、磁性体保持率は、２１重量％であった。コントラスト○，にじみ○であった。
実施例７
分散安定剤としてポリビニルアルコール（重合度１７００，ケン化度８８％）０．３ｇを水３０ｇに溶解させて得た水溶液に、モノマーとしてジビニルベンゼン０．３５ｇ、トルエン０．４３７ｇ，磁性体原料としてフェリコロイド（タイホー工業）０．３ｇ、さらに補助ポリマーとしてポリスチレン（分子量１６万）０．０７２ｇ、黄色顔料（Yellow 4517）０．１８ｇ，及び開始剤としてＶ−６５（和光純薬社製）１５ｍｇを均一混合した均一溶液を添加し、室温下で、ホモジナイザーを用い乳化することにより、Ｏ／Ｗ型懸濁液を得た。
【０１１５】
次いで、懸濁液を窒素ガス雰囲気下で、撹拌しながら５０℃で２４時間加熱し、重合を行った。得られた粒子は、多分散であったが，遠心分離機により粒径の大きな粒子および，小さな粒子を取り除き分級した後，平均粒子径が10μｍ，変動係数２０％程度のものが得られた。
【０１１６】
シェルの厚さは約１μｍであり、中空部分の容積比率は約５0％であった。粒子全体は黄色をしており，得られた粒子の見かけ比重は約０．７であり，パラフィンに分散させると浮上も沈降もしなかった。また、磁性体保持率は、２１重量％であった。コントラスト○，にじみ○であった。
実施例８
分散安定剤としてポリビニルアルコール（重合度１７００，ケン化度８８％）０．３ｇを水３０ｇに溶解させて得た水溶液に、モノマーとしてジビニルベンゼン０．３５ｇ、トルエン０．４３７ｇ，磁性体原料としてフェリコロイド（タイホー工業）０．３ｇ、さらに補助ポリマーとしてポリスチレン（分子量１６万）０．０７２ｇ、黒色顔料（三菱化学，Carbon Black MA-100）０．１８ｇ，及び開始剤としてＶ−６５（和光純薬社製）１５ｍｇを均一混合した均一溶液を添加し、室温下で、ホモジナイザーを用い乳化することにより、Ｏ／Ｗ型懸濁液を得た。
【０１１７】
次いで、懸濁液を窒素ガス雰囲気下で、撹拌しながら５０℃で２４時間加熱し、重合を行った。得られた粒子は、多分散であったが，遠心分離機により粒径の大きな粒子および，小さな粒子を取り除き分級した後，平均粒子径が10μｍ，変動係数２０％程度のものが得られた。
【０１１８】
シェルの厚さは約１μｍであり、中空部分の容積比率は約５0％であった。粒子全体は黒色をしており，得られた粒子の見かけ比重は約０．７であり，パラフィンに分散させると浮上も沈降もしなかった。また、磁性体保持率は、２１重量％であった。コントラスト○，にじみ○であった。
比較例１（比重だけが高すぎる場合）
分散安定剤としてポリビニルアルコール（重合度１７００，ケン化度８８％）０．８５ｇを水８５gに溶解させて得た水溶液に、モノマーとしてジビニルベンゼン２．８９ｇ、磁性体原料としてフェリコロイド（タイホー工業）２．８９ g、さらにヘキサデカン０．５７８ g、及び開始剤としてＶ−６５（和光純薬）５１ｍｇを均一混合した均一溶液を添加し、室温下で、ＳＰＧ膜乳化機を用い乳化することにより、単分散に懸濁させてＯ／Ｗ型懸濁液を得た。得られた懸濁液の液滴は、平均粒子径が１０μｍ程度のものであった。
【０１１９】
次いで、懸濁液を窒素ガス雰囲気下で、撹拌しながら５０℃で２４時間加熱し、重合を行った。
【０１２０】
得られた磁性中空微粒子の平均粒子径は、１０μｍ，変動係数１７％であり、シェルの厚さは約１μｍであり、中空部分の容積比率は約５0％であった。得られた粒子の見かけ比重は約０．８５であり，パラフィンに分散させると沈降した。磁性体保持率は、３５重量％であった。コントラスト○，にじみ△であった。
比較例２（比重だけが低すぎる場合）
分散安定剤としてポリビニルアルコール（重合度１７００，ケン化度８８％）０．８５ｇを水８５ｇに溶解させて得た水溶液に、モノマーとしてジビニルベンゼン２．８９ｇ、磁性体原料としてフェリコロイド（タイホー工業）２．８９ｇ、さらにヘキサデカン２．８９ｇ、及び開始剤としてＶ−６５（和光純薬）５１ｍｇを均一混合した均一溶液を添加し、室温下で、ＳＰＧ膜乳化機を用い乳化することにより、単分散に懸濁させてＯ／Ｗ型懸濁液を得た。得られた懸濁液の液滴は、平均粒子径が10μｍ，変動係数１５％程度のものであった。
【０１２１】
次いで、懸濁液を窒素ガス雰囲気下で、撹拌しながら５０℃で２４時間加熱し、重合を行った。
【０１２２】
得られた磁性中空微粒子の平均粒子径は、１０μｍであり、シェルの厚さは約１μｍであり、中空部分の容積比率は約５0％であった。得られた粒子の見かけ比重は約０．５５であり，パラフィンに分散させると浮上した。磁性体保持率は、３５重量％であった。コントラスト○，にじみ×であった。
比較例３（変動係数だけが高すぎる場合）
分散安定剤としてポリビニルアルコール（重合度１７００，ケン化度８８％）０．８５ｇを水８５ｇに溶解させて得た水溶液に、モノマーとしてジビニルベンゼン２．８９ｇ、磁性体原料としてフェリコロイド（タイホー工業）２．８９ｇ、さらにヘキサデカン２．０ｇ、及び開始剤としてＶ−６５（和光純薬）５１ｍｇを均一混合した均一溶液を添加し、室温下で、ホモジナイザーを用い乳化することにより、Ｏ／Ｗ型懸濁液を得た。得られた懸濁液の液滴は、平均粒子径が２0μｍ，変動係数３５％程度のものであった。
【０１２３】
次いで、懸濁液を窒素ガス雰囲気下で、撹拌しながら５０℃で２４時間加熱し、重合を行った。
【０１２４】
得られた磁性中空微粒子の平均粒子径は、２０μｍであり、シェルの厚さは約２μｍであり、中空部分の容積比率は約５0％であった。得られた粒子の見かけ比重は約０．７であり，パラフィンに分散させると浮上も沈降もしなかったが，多分散であるため，磁石による吸引の吸引速度にばらつきがあり，コントラスト△，にじみ×であった。磁性体保持率は３５重量％であった。
比較例４（平均粒子径が小さすぎる場合）
分散安定剤としてポリビニルアルコール（重合度１７００，ケン化度８８％）０．８５ｇを水８５ｇに溶解させて得た水溶液に、モノマーとしてジビニルベンゼン２．８９ｇ、磁性体原料としてフェリコロイド（タイホー工業）２．８９ｇ、さらにヘキサデカン２．０ g、及び開始剤としてＶ−６５（和光純薬）５１ｍｇを均一混合した均一溶液を添加し、室温下で、ＳＰＧ膜乳化機を用い乳化することにより、単分散に懸濁させてＯ／Ｗ型懸濁液を得た。得られた懸濁液の液滴は、平均粒子径が０．４μｍ，変動係数２０％程度のものであった。
【０１２５】
次いで、懸濁液を窒素ガス雰囲気下で、撹拌しながら５０℃で２４時間加熱し、重合を行った。
【０１２６】
得られた磁性中空微粒子の平均粒子径は、０.４μｍであり、シェルの厚さは約０．０４μｍであり、中空部分の容積比率は約５0％であった。得られた粒子の磁性体保持率は、３５重量％であった。見掛け比重は約０．７であり，パラフィンに分散させると浮上も沈降もしなかった。しかしながら，粒子径が小さいため，磁石に対する応答速度が遅かった。磁性体保持率は３５重量％であった。コントラスト×，にじみ△であった。
比較例５（平均粒子径が大きすぎる場合）
分散安定剤としてポリビニルアルコール（重合度１７００，ケン化度８８％）０．８５ｇを水８５ｇに溶解させて得た水溶液に、モノマーとしてジビニルベンゼン２．８９ｇ、磁性体原料としてフェリコロイド（タイホー工業）２．８９ｇ、さらにヘキサデカン２．０ g、及び開始剤としてＶ−６５（和光純薬）５１ｍｇを均一混合した均一溶液を添加し、室温下で、ＳＰＧ膜乳化機を用い乳化することにより、単分散に懸濁させてＯ／Ｗ型懸濁液を得た。得られた懸濁液の液滴は、平均粒子径が１００μｍ，変動係数２０％程度のものであった。
【０１２７】
次いで、懸濁液を窒素ガス雰囲気下で、撹拌しながら５０℃で２４時間加熱し、重合を行った。
【０１２８】
得られた磁性中空微粒子の平均粒子径は、１００μｍであり、シェル層が形成されなかった。得られた粒子の磁性体保持率は、３５重量％であった。そのため見掛け比重は約１.５であり，パラフィンに分散させると沈降し，磁石に対する応答速度が遅かった。コントラスト△，にじみ△であった。
比較例６（磁性保持率が大きすぎる場合）
分散安定剤としてポリビニルアルコール（重合度１７００，ケン化度８８％）０．８５ｇを水８５ｇに溶解させて得た水溶液に、モノマーとしてジビニルベンゼン１.４５ｇ、磁性体原料としてフェリコロイド（タイホー工業）２．８９ｇ、及び開始剤としてＶ−６５（和光純薬）２５ｍｇを均一混合した均一溶液を添加し、室温下で、ＳＰＧ膜乳化機を用い乳化することにより、単分散に懸濁させてＯ／Ｗ型懸濁液を得た。得られた懸濁液の液滴は、平均粒子径が１０μｍ，変動係数２０％程度のものであった。
【０１２９】
次いで、懸濁液を窒素ガス雰囲気下で、撹拌しながら５０℃で２４時間加熱し、重合を行った。
【０１３０】
得られた磁性中空微粒子の平均粒子径は、１０μｍであり、シェルの厚さは約１μｍであり、中空部分の容積比率は約５0％であった。得られた粒子の磁性体保持率は、５０重量％であった。見掛け比重は約１.５であり，パラフィンに分散させると沈降し，磁石に対する応答速度が遅かった。コントラスト△，にじみ○であった。
比較例７（磁性保持率が小さすぎる場合）
分散安定剤としてポリビニルアルコール（重合度１７００，ケン化度８８％）０．８５ｇを水８５ｇに溶解させて得た水溶液に、モノマーとしてジビニルベンゼン２.８９ｇ、磁性体原料としてフェリコロイド（タイホー工業）0．05ｇ、さらにヘキサデカン1．０ g、及び開始剤としてＶ−６５（和光純薬）２５ｍｇを均一混合した均一溶液を添加し、室温下で、ＳＰＧ膜乳化機を用い乳化することにより、単分散に懸濁させてＯ／Ｗ型懸濁液を得た。得られた懸濁液の液滴は、平均粒子径が１０μｍ，変動係数２０％程度のものであった。
【０１３１】
次いで、懸濁液を窒素ガス雰囲気下で、撹拌しながら５０℃で２４時間加熱し、重合を行った。
【０１３２】
得られた磁性中空微粒子の平均粒子径は、１０μｍであり、シェルの厚さは約１μｍであり、中空部分の容積比率は約５0％であった。得られた粒子の磁性体保持率は、１．５重量％であった。見掛け比重は約0.7であり，パラフィンに分散させると沈降し，磁石に対する応答速度が遅かった。コントラスト×，にじみ×であった。
【０１３３】
以上の結果、微粒子の比重が０.５〜１.４、磁性体含有率が２〜３５重量％、平均粒径が０.１〜５０μｍ、かつ平均粒径の変動係数が２０％以下である場合に、初めて、良好なコントラストとにじみのない電子ペーパーが得られることが分かる。